(57)【要約】【課題】  高い水素吸蔵能を有する水素吸蔵材料、水素吸蔵体、水素貯蔵装置、燃料電池車両、水素吸蔵材料の製造方法及び水素貯蔵装置の製造方法を提供する。【解決手段】  主として炭素原子からなる六員環を主体とする原子層が複数枚積層されて形成される水素吸蔵材料であって、原子層が積層される方向に、原子層が集合して形成されたバンド状構造体１１、１２を複数組有し、このバンド状構造体１１、１２は、スリット状の空隙１３をなして積層されている。【選択図】      図２
2005125304.tif 000002
【特許請求の範囲】
【請求項１】
主として炭素原子からなる六員環を主体とする原子層が複数枚積層されて形成される水素吸蔵材料であって、
前記原子層が積層される方向に、前記原子層が集合して形成されたバンド状構造体を複数組有することを特徴とする水素吸蔵材料。
【請求項２】
前記バンド状構造体は、スリット状の空隙をなして積層されていることを特徴とする請求項１に記載の水素吸蔵材料。
【請求項３】
前記空隙の幅は、前記バンド状構造体の幅の１倍以上かつ２倍以下であることを特徴とする請求項２に記載の水素吸蔵材料。
【請求項４】
前記空隙の幅は、前記バンド状構造体の幅の１．９倍以上かつ２．０倍以下であることを特徴とする請求項３に記載の水素吸蔵材料。
【請求項５】
前記バンド状構造体は、前記原子層が２００層以下で構成されていることを特徴とする請求項１乃至請求項４の何れか一項に記載された水素吸蔵材料。
【請求項６】
Ｈｅ平衡から測定した密度が、０．７[ｇ／ｃｍ３]以上かつ１．０[ｇ／ｃｍ３]以下であることを特徴とする請求項１乃至請求項５の何れか一項に記載された水素吸蔵材料。
【請求項７】
前記Ｈｅ平衡から測定した密度は、０．７[ｇ／ｃｍ３]以上かつ０．８[ｇ／ｃｍ３]以下であることを特徴とする請求項６に記載の水素吸蔵材料。
【請求項８】
主として炭素原子からなる六員環を主体とする原子層が複数枚積層されて形成された黒鉛系炭素材料に、前記原子層間を拡大させる工程を施すことを特徴とする水素吸蔵材料の製造方法。
【請求項９】
前記工程は、前記原子層間に異分子を挿入する工程であることを特徴とする請求項８に記載の水素吸蔵材料の製造方法。
【請求項１０】
前記工程の後、加熱処理を施すことを特徴とする請求項８又は請求項９に記載の水素吸蔵材料の製造方法。
【請求項１１】
前記加熱処理は、不活性ガス雰囲気中で３００[℃]以上かつ５００[℃]以下の条件で行われることを特徴とする請求項１０に記載の水素吸蔵材料の製造方法。
【請求項１２】
前記加熱処理は、熱処理時間が１[時間]以下の条件で行われることを特徴とする請求項１１に記載の水素吸蔵材料の製造方法。
【請求項１３】
前記異分子は、酸性分子であることを特徴とする請求項９乃至請求項１２の何れか一項に記載の水素吸蔵材料の製造方法。
【請求項１４】
前記酸性分子は、硝酸、硫酸、塩酸、過塩素酸、過酸化水素水、リン酸から選ばれる少なくともいずれか一種を含むことを特徴とする請求項１３に記載の水素吸蔵材料の製造方法。
【請求項１５】
原料となる前記黒鉛系炭素材料は、天然黒鉛、人造黒鉛、キッシュ黒鉛、メソフェーズピッチ系黒鉛から選ばれる少なくともいずれか一種を含むことを特徴とする請求項８乃至請求項１４何れか一項に記載された水素吸蔵材料の製造方法。
【請求項１６】
請求項１乃至請求項７のいずれか一項に記載された水素吸蔵材料のうち少なくともいずれか一種からなることを特徴とする水素吸蔵体。
【請求項１７】
請求項１６に記載された水素吸蔵体を備えることを特徴とする水素貯蔵装置。
【請求項１８】
前記水素吸蔵体は、耐圧タンク中に封入されてあることを特徴とする請求項１７に記載の水素貯蔵装置。
【請求項１９】
前記水素吸蔵体は、加圧成型されて状態で前記耐圧タンク中に封入されてあることを特徴とする請求項１８に記載の水素貯蔵装置。
【請求項２０】
前記水素吸蔵体は、４．９[ＭＰａ]以上かつ１９．６[ＭＰａ]以下の範囲で加圧成型されてあることを特徴とする請求項１９に記載の水素貯蔵装置。
【請求項２１】
前記水素貯蔵装置が、熱交換装置を備えることを特徴とする請求項１７乃至請求項２０に記載の水素貯蔵装置。
【請求項２２】
請求項１６に記載された水素吸蔵体を加圧成型した後又は加圧成型しながら耐圧タンク内に封入することを特徴とする水素貯蔵装置の製造方法。
【請求項２３】
前記水素吸蔵体を、４．９[ＭＰａ]以上かつ１９．６[ＭＰａ]以下の範囲で加圧成型することを特徴とする請求項２２に記載の水素貯蔵装置の製造方法。
【請求項２４】
請求項１７乃至請求項２１のいずれか一項に記載された水素貯蔵装置を搭載することを特徴とする燃料電池車両。
【発明の詳細な説明】
【技術分野】
【０００１】
この発明は、水素吸蔵材料、水素吸蔵体、水素貯蔵装置、燃料電池車両、水素吸蔵材料の製造方法及び水素貯蔵装置の製造方法に関し、特に炭素を主たる構成元素とした黒鉛系水素吸蔵材料に関する。
【背景技術】
【０００２】
近年、燃料電池車両に搭載するための固体高分子型燃料電池の開発競争が活発に繰り広げられる。このような燃料電池車両の実用化のために、コストが低く、軽量で水素吸蔵密度の高い水素吸蔵材料を用いた効率的な水素吸蔵法の開発が望まれている。中でも、炭素系材料を用いた水素吸蔵法の研究が盛んに行われており、炭素系材料としては、活性炭、グラファイト層間化合物(ＧＩＣ)、単層カーボンナノチューブ(ＳＷＮＴ)、多層カーボンナノチューブ(ＭＷＮＴ)、グラファイトナノファイバー(ＧＮＦ)、フラーレン類が知られている。これらの炭素系材料は、常温での吸蔵・放出特性、製造コスト、量産性や収率に課題を有しているが、その課題を克服すべく更なる検討が進められている。特に、炭素系材料としては、カーボンナノチューブは極めて高い水素吸蔵能をもつという実験的報告がなされており、注目されている。
【０００３】
一方では、計算機を用いた解析により、水素が黒鉛層表面に吸着される場合よりも、黒鉛層二面にはさまれたスリット状空間又は黒鉛層を円筒状に丸めた空間内部では、はるかに水素吸着力が強くなることが示されており、結果として水素が高密度に充填されることが予想されている（例えば、非特許文献１参照）。特に、スリット状空間の幅又は円筒状空間の直径が約１．２[ｎｍ]程度になった場合に、最も高い水素密度が得られることが開示されている。このため、約１．２[ｎｍ]程度の直径を有するＳＷＮＴは、高い吸蔵能を有すると考えられている。
【０００４】
また、スリット状空間を有する材料として、いわゆる膨張黒鉛を利用した材料の検討が行われている（例えば、特許文献１参照）。膨張黒鉛とは、黒鉛層間に硫酸や硝酸などの揮発性異分子を挿入した後にこれらをガス化させ、その際の圧力により黒鉛層間距離を拡大したものである。この手法によれば、黒鉛材料の単位質量あたりの水素吸蔵能は大幅に向上する。
【０００５】
更に、膨張条件を制御することにより、わずかではあるが黒鉛層間を拡げる方法が開示されている（例えば、特許文献２参照）。
【特許文献１】特開２００２−５３３０１
【特許文献２】特開２００１−２６４１４
【非特許文献１】Q. Wang and J.K. Johnson, J. Phys. Chem. B103, 4809-4813 (1999)
【発明の開示】
【発明が解決しようとする課題】
【０００６】
しかしながら、上記非特許文献１に記載された方法では、ＳＷＮＴの水素吸蔵能に関する測定は再現性に乏しく、歩留まり良く製造することは困難であった。更に、ＳＷＮＴの製造には非常にコストがかかるため、大量合成には適さないという問題点があった。
【０００７】
また、上記特許文献１に記載された例では、黒鉛層間が数十から数百倍に拡大することにより材料密度が数百分の１以下になるため、水素吸蔵材料単位体積あたりの水素吸蔵能は著しく低下するという問題点があった。
【０００８】
更に、上記特許文献２に記載された例では、黒鉛材料の炭素層間全てを約２倍程度に拡大し、炭素材料の密度を約２分の１程度にした水素吸蔵材料が示されているが、試料全体を均一に制御することが難しく、高い水素吸蔵能を実現するためには、数回の分子挿入／加熱処理を繰り返す必要があるという問題点があった。
【課題を解決するための手段】
【０００９】
本発明は、上記課題を解決するためになされたものであり、第１の発明である水素吸蔵材料は、主として炭素原子からなる六員環を主体とする原子層が複数枚積層されて形成される水素吸蔵材料であって、前記原子層が積層される方向に、前記原子層が集合して形成されたバンド状構造体を複数組有することを要旨とする。
【００１０】
また、第２の発明である水素吸蔵材料の製造方法は、主として炭素原子からなる六員環を主体とする原子層が複数枚積層されて形成された黒鉛系炭素材料に、前記原子層間を拡大させる工程を施すことを要旨とする。
【００１１】
更に、第３の発明である水素吸蔵体は、上記第１の特徴に係る水素吸蔵材料のうち少なくともいずれか一種からなることを要旨とする。
【００１２】
また、第４の発明である水素貯蔵装置は、上記第３の特徴に係る水素吸蔵体を備えることを要旨とする。
【００１３】
また、第５の発明である水素貯蔵装置の製造方法は、上記第３の特徴に係る水素吸蔵体を加圧成型した後又は加圧成型しながら耐圧タンク内に封入することを要旨とする。
【００１４】
そして、第６の発明である燃料電池車両は、上記第４の特徴に係る水素貯蔵装置を搭載することを要旨とする。
【発明の効果】
【００１５】
第１の発明によれば、水素吸蔵材料内部に、より高密度に水素を蓄積することが可能となる。この結果、水素吸蔵材料の単位質量あたりの水素吸蔵能を向上させることが可能となり、更には、水素吸蔵材料単位体積あたりの水素吸蔵能も向上させることが可能となる。
【００１６】
第２の発明によれば、水素吸蔵能の高い水素吸蔵材料を簡便な手法で確実に製造することが可能となる。
【００１７】
第３の発明によれば、水素吸蔵能の高い水素吸蔵体を実現することができる。
【００１８】
第４の発明によれば、水素貯蔵能の高い水素貯蔵装置を実現することが可能となる。また、水素貯蔵装置を小型化かつ軽量化することが可能となり、車両設置時には、設置のための省スペース化、車両重量軽減が可能となる。
【００１９】
第５の発明によれば、水素貯蔵能の高い水素貯蔵装置を実現することが可能となる。
【００２０】
第６の発明によれば、車両重量が低減されて省燃費化が図れ、航続距離の長距離化が図れる等の効果が得られるのに加え、水素貯蔵装置の体積を低下させることができるため、車室内空間をより広く活用できるといった効果も得られる。
【発明を実施するための最良の形態】
【００２１】
以下、本発明に係る水素吸蔵材料、水素吸蔵体、水素吸蔵装置、水素燃料車両、水素吸蔵材料の製造方法及び水素貯蔵装置の製造方法の詳細を実施の形態に基づいて説明する。
【００２２】
（水素吸蔵材料）
本発明に係る水素吸蔵材料の実施の形態について説明する。本実施の形態に係る水素吸蔵材料は、主として炭素原子からなる六員環を主体とする原子層が複数枚積層されて形成される水素吸蔵材料であって、この原子層が積層される方向に、原子層が集合して形成されたバンド状構造体を複数組有することを特徴とする。このような構成にすることで、一組のバンド状構造体と、もう一組のバンド状構造体の間隙に水素を強く吸着できる空間を形成することができる。このため、水素を高密度に蓄積することが可能となり、水素吸蔵能を向上させることが可能となる。
【００２３】
この水素吸蔵材料では、バンド状構造体がスリット状の空隙をなして積層されていることが好ましい。すなわち、このような構成にすることで、水素吸着力の高い空間の形状がスリット状となるため、材料中における水素吸着空間のばらつきを押さえることが可能となり、材料中に水素吸着空間を効率よく形成できることになる。このため、より水素吸蔵能を向上させることが可能となる。
【００２４】
更に、このスリット状の空隙の幅は、バンド状構造体の幅の１倍以上かつ２倍以下であることが材料単位体積あたりの水素吸着量を向上させるためには好ましい。また、より望ましくは、スリット状の空隙の幅は、バンド状構造体の幅の１．９倍以上かつ２倍以下であることが、材料単位体積あたりの水素吸着量を向上させるために有効である。また、バンド状構造体は、原子層が２００層以下で構成されていることが材料単位質量あたりの水素吸着量を向上させるためには好ましい。また、バンド状構造体の集合体は、ボイル・シャルルの法則に基づいてＨｅの圧力が０．２[ＭＰａ]と０．８[ＭＰａ]の条件で算出した密度（Ｈｅ平衡密度）が、０．７[ｇ／ｃｍ３]以上かつ１．０[ｇ／ｃｍ３]以下であることが材料単位質量あたり、及び、材料単位体積あたりの水素吸着量を向上させるためには望ましい。また、より望ましくは、Ｈｅ平衡密度は０．７[ｇ/ｃｍ３]以上かつ０．８[ｇ/ｃｍ３]以下であることが、材料単位重量あたり、及び、材料単位体積あたりの水素吸着量を向上させるために有効である。このような構成にすることで、水素吸蔵材料単位質量あたりの水素吸蔵だけではなく、水素吸蔵材料単位体積あたりの水素吸蔵能を向上させることも可能となる。
【００２５】
（水素吸蔵体の製造方法）
次に、本発明に係る水素吸蔵材料製造方法の実施の形態について説明する。この水素吸蔵材料製造方法は、バンド状構造体の空隙を作製するという理由から、主として炭素原子からなる六員環を主体とする原子層が複数枚積層されて形成された黒鉛系炭素材料に、原子層間を拡大させる工程を施すことを特徴とする。
【００２６】
この原子層を拡大させる工程は、原子層間に異分子を挿入する工程ことによって実現される。この際、挿入した異分子が脱離する際のエネルギーによって原子層の拡大を進行させることができるため、異分子挿入後には加熱処理を施すことが好ましい。また、この加熱処理は、不活性ガス雰囲気中で３００[℃]以上かつ５００[℃]以下の条件で行われることが、上記したスリット状の空隙を作製する上では好ましい。不活性ガスとしては、材料と反応するような酸化性ガスを含まないガスが好ましく、希ガスの他、窒素ガス等が使用可能である。また、この加熱処理は、加熱温度域における処理時間が１[時間]以下であることが、上記したスリット状の空隙を作製する上では好ましい。また、挿入する分子は、層間に挿入されやすく、かつ容易に気化脱離するという理由から酸性分子を用いることが可能であるが、硫酸、硝酸、塩酸、過塩素酸、過酸化水素水、リン酸のいずれか一種又は複数からなる混合体であることが分子挿入の容易さ及び気化制御の容易さという理由から好ましい。また、異分子を挿入する原料となる黒鉛系炭素材料としては、炭素六員環を主体とする原子層が積層した微細構造を有しているという理由から、天然黒鉛、人造黒鉛、キッシュ黒鉛、メソフェーズピッチ系黒鉛から選ばれる少なくともいずれか一種を含む黒鉛系炭素材料を用いることができる。
【００２７】
（実施例１〜１０及び比較例１〜８）
以下、本発明に係る水素吸蔵材料の実施例１〜１０及び比較例１〜８について説明する。これらの実施例は、本発明に係る水素吸蔵材料の有効性を調べたもので、層間に挿入する分子及びその後の加熱条件を変化させた場合の例を示したものである。
【００２８】
＜試料の調製＞
○実施例１、３、５の試料調製：原材料として結晶性の良い天然黒鉛を用いた。この天然黒鉛に対し、３００[℃]×１２[時間]の真空脱気処理を施し、表面に付着した分子を除去した後に、１００[℃]に調製した濃硫酸９０[％]−濃硝酸１０[％]溶液中に投入した。その後、約１２[時間]攪拌処理を施し、純水による洗浄、乾燥処理を経ることにより、硫酸分子が層間に残留した黒鉛層間化合物を作製した。その後、窒素雰囲気中で緩やかに昇温（１００[℃]／[時間]）し、３００[℃]から５００[℃]の範囲で２[時間]の加熱処理を行ったものを水素吸蔵材料とした。
【００２９】
○実施例２、４、６の試料調製：原材料は上記実施例１と同様の天然黒鉛を用いた。また、溶媒には発煙硝酸を用い、硝酸分子が層間に残留した黒鉛層間化合物を作製した。その他は、上記実施例と同様に処理したものを水素吸蔵材料とした。
【００３０】
○実施例７、９の試料調製：加熱処理時間を３０[分]又は１[時間]とした以外は実施例３と同様に処理したものを水素吸蔵材料とした。すなわち、硫酸分子が層間に残留した黒鉛層間化合物を作製した後、窒素雰囲気中で緩やかに昇温（１００[℃]／[時間]）し、４００[℃]の温度で３０[分]の加熱処理を行ったものを実施例７の水素吸蔵材料とし、４００[℃]の温度で１[時間]の加熱処理を行ったものを実施例９の水素吸蔵材料とした。
【００３１】
○実施例８、１０の試料調製：加熱処理時間を３０[分]又は１[時間]とした以外は実施例４と同様に処理したものを水素吸蔵材料とした。すなわち、硝酸分子が層間に残留した黒鉛層間化合物を作製した後、窒素雰囲気中で緩やかに昇温（１００[℃]／[時間]）し、４００[℃]の温度で３０[分]の加熱処理を行ったものを実施例８の水素吸蔵材料とし、４００[℃]の温度で１[時間]の加熱処理を行ったものを実施例１０の水素吸蔵材料とした。
【００３２】
＜試料観察＞
試料観察は透過型電子顕微鏡（以下、ＴＥＭとする。）を用いて行った。試料粉末をアセトン溶液中に分散させた後、分散溶液をＣｕメッシュグリッドに滴下、乾燥させて、観察用のサンプルとした。また、１試料につき３０視野以上のバンド状構造体を観察し、画像解析を行うことによりバンド状構造体及びスリット状空隙の平均幅を測定した。
【００３３】
＜バンド状構造体中の層間距離測定＞
バンド状構造体中における炭素面の層間距離測定は、粉末Ｘ線回折法（以下、ＸＲＤとする。）にて行った。ＣｕＫα線を入射Ｘ線とし、得られた回折図形からバンド状構造体の層間距離の算定を行った。
【００３４】
＜バンド状構造体中の層数の測定＞
バンド状構造体中に含まれる層の数は、バンド状構造体の平均幅を、前述のバンド状構造体内層間距離で除することにより算定した。
【００３５】
＜試料のＨｅ平衡圧密度測定＞
試料の密度測定は、Ｈｅ圧力の変動を測定する容量法にて行った。容量法には、２個の圧力容器と圧力容器間を接続する管を備え、管には、Ｈｅの流量を調整する調整弁が配置されている測定装置を用いた。
【００３６】
まず、一方の圧力容器に測定試料を約１[ｇ]精量した後、圧力４．９[ＭＰａ]にて充填し、両方の圧力容器を真空排気した後、測定試料を投入した圧力容器に約０．２[ＭＰａ]のＨｅを封入し、正確に圧力Ｐ0.2を測定した。また、この状態でもう一方の圧力容器に圧力０．８[ＭＰａ]のＨｅを封入し、正確に圧力Ｐ0.8を測定した。次に、測定試料を投入した圧力容器を閉じた状態で調整弁を開き、両方の圧力容器のＨｅ平衡圧ＰＥを測定した。続いて、ボイル・シャルルの法則に基づく以下の式に従い、試料容積Ｖ0を求めた。
【数１】
2005125304.tif 000003
【００３７】
そして、試料のＨｅ平衡圧密度は、試料重量Ｗ／試料容積Ｖ0より求めた。ここで、２個の圧力容器の体積Ｖ１、Ｖ２は予め測定した。また、それぞれの圧力条件での圧力容器内の温度（Ｔ０．８、Ｔ０．２、ＴＥ）は３０[℃]に設定したが、Ｈｅ平衡圧密度の測定には実測値を用いた。
【００３８】
＜水素吸蔵能の測定＞ 
試料を秤量した後、試料を圧力４．９[ＭＰａ]で測定用耐圧試料管に入れ、常温で一昼夜真空処理した後に、１２[ＭＰａ]まで水素圧を上げて水素吸蔵量を確認した。その後大気圧まで減圧し、水素放出量の確認を行った。
【００３９】
実施例１〜実施例１０の原材料、挿入異分子、熱処理条件、Ｈｅ平衡密度、バンド内層間距離、平均バンド幅、平均スリット幅、スリット幅／バンド幅、バンド内平均層数、及び水素吸蔵能を下表１及び表２に示す。
【表１】
2005125304.tif 000004
【表２】
2005125304.tif 000005
【００４０】
（実施例１）
実施例１は、天然黒鉛層間に硫酸を挿入した後、窒素雰囲気中で３００[℃]×２[時間]の加熱処理をしたものである。この処理により、実施例１で得られた水素吸蔵材料の水素吸蔵能は０．５１[重量％]、４．６[ｍｇ／ｃｍ３]に達することが分かった。
【００４１】
（実施例２）
実施例２は、天然黒鉛層間に硝酸を挿入した後、窒素雰囲気中で３００[℃]×２[時間]の加熱処理をしたものである。この処理により、実施例２で得られた水素吸蔵材料の水素吸蔵能は０．６０[重量％]、４．９[ｍｇ／ｃｍ３]に達することが分かった。
【００４２】
（実施例３）
実施例３は、実施例１に示した加熱処理を４００[℃]×２[時間]で行った以外は、実施例１と同様の処理を施すことにより試料を調製した。このときの水素吸蔵能は０．７２[重量％]、５．６[ｍｇ／ｃｍ３]に達することが分かった。
【００４３】
（実施例４）
実施例４は、実施例２に示した加熱処理を４００[℃]×２[時間]で行った以外は、実施例２と同様の処理を施すことにより試料を調製した。このときの水素吸蔵能は０．７５[重量％]、５．３[ｍｇ／ｃｍ３]に達することが分かった。
【００４４】
（実施例５）
実施例５は、実施例１に示した加熱処理を５００[℃]×２[時間]で行った以外は、実施例１と同様の処理を施すことにより試料を調製した。このときの水素吸蔵能は０．４７[重量％]、３．９[ｍｇ／ｃｍ３]に達することが分かった。
【００４５】
（実施例６）
実施例６は、実施例２に示した加熱処理を５００[℃]×２[時間]で行った以外は、実施例２と同様の処理を施すことにより試料を調整した。このときの水素吸蔵能は０．４７[重量％]、４．３[ｍｇ／ｃｍ３]に達することが分かった。
【００４６】
（実施例７）
実施例７は、実施例１に示した加熱処理を４００[℃]×３０[分]で行った以外は、実施例１と同様の処理を施すことにより試料を調製した。この処理により、実施例７で得られた水素吸蔵材料の水素吸蔵能は０．９６[重量％]、７．２[ｍｇ／ｃｍ３]に達することが分かった。
【００４７】
（実施例８）
実施例８は、実施例２に示した加熱処理を４００[℃]×３０[分]で行った以外は、実施例２と同様の処理を施すことにより試料を調製した。この処理により、実施例８で得られた水素吸蔵材料の水素吸蔵能は０．９７[重量%]、７．２[ｍｇ／ｃｍ３]に達することが分かった。
【００４８】
（実施例９）
実施例９は、実施例１に示した加熱処理を４００[℃]×１[時間]で行った以外は、実施例１と同様の処理を施すことにより試料を調製した。この処理により、実施例９で得られた水素吸蔵材料の水素吸蔵能は０．９７[重量％]、７．３[ｍｇ／ｃｍ３]に達することが分かった。
【００４９】
（実施例１０）
実施例１０は、実施例２に示した加熱処理を４００[℃]×１[時間]で行った以外は、実施例２と同様の処理を施すことにより試料を調製した。この処理により、実施例１０で得られた水素吸蔵材料の水素吸蔵能は０．９５[重量％]、７．０[ｍｇ／ｃｍ３]に達することが分かった。
【００５０】
次に、比較例１〜比較例８の原材料、挿入異分子、熱処理条件、Ｈｅ平衡密度、バンド内層間距離、平均バンド幅、平均スリット幅、スリット幅／バンド幅、バンド内平均層数、及び水素吸蔵能を下表３に示す。
【表３】
2005125304.tif 000006
【００５１】
（比較例１）
比較例１は、原材料の黒鉛材料そのものであり、天然黒鉛層間に硫酸や硝酸等の異分子の挿入及び窒素雰囲気中での加熱処理を施してはいない。このとき試料中にはバンド状構造体及びスリット状の空隙は観察されなかった。また水素吸蔵能は０．１[重量％]以下、１．０[ｍｇ／ｃｍ３]以下であった。
【００５２】
（比較例２）
比較例２は、実施例１に示した４００℃×２[時間]の加熱処理を行わなかった以外は、実施例１と同様の処理を施すことにより試料を調製した。このときも比較例１同様、試料中にはバンド状構造体及びスリット状の空隙は観察されなかった。また、水素吸蔵能は０．１１[重量％]、２．０[ｍｇ／ｃｍ３]であった。
【００５３】
（比較例３）
比較例３は、実施例２に示した４００[℃]×２[時間]の加熱処理を行わなかった以外は、実施例１と同様の処理を施すことにより試料を調製した。このときも比較例１同様、試料中にはバンド状構造体及びスリット状の空隙は観察されなかった。また、水素吸蔵能は０．１０[重量％]、１．８[ｍｇ／ｃｍ３]であった。
【００５４】
（比較例４）
比較例４は、実施例１に示した加熱処理を２００[℃]×２[時間]で行った以外は、実施例１と同様の処理を施すことにより試料を調製した。このときも比較例１同様、試料中にはバンド状構造体及びスリット状の空隙は観察されなかった。また、水素吸蔵能は０．１３[重量％]、２．０[ｍｇ／ｃｍ３]であった。
【００５５】
（比較例５）
比較例５は、実施例２に示した加熱処理を２００[℃]×２[時間]で行った以外は、実施例１と同様の処理を施すことにより試料を調製した。このときも比較例１同様、試料中にはバンド状構造体及びスリット状の空隙は観察されなかった。また、水素吸蔵能は０．２０[重量％]、２．６[ｍｇ／ｃｍ３]であった。
【００５６】
（比較例６）
比較例６は、実施例１に示した加熱処理を６００[℃]×２[時間]で行った以外は、実施例１と同様の処理を施すことにより試料を調製した。このときの水素吸蔵能は０．２５[重量％]、３．２[ｍｇ／ｃｍ３]であった。
【００５７】
（比較例７）
比較例７は、実施例１に示した加熱処理を６００[℃]×２[時間]で行った以外は、実施例２と同様の処理を施すことにより試料を調製した。このときの水素吸蔵能は０．２０[重量％]、２．７[ｍｇ／ｃｍ３]であった。
【００５８】
（比較例８）
比較例８は、実施例１に示した加熱処理６００[℃]×２[時間]の代わりに、バーナーを用いて３０[秒]間の急速加熱（８００[℃]以上）を行うことにより、試料を調製した。その他の処理は実施例１と同様である。このときの水素吸蔵能は０．３２[重量％]、１．１[ｍｇ／ｃｍ３]であり、単位質量あたりの水素吸蔵能が著しく低下した。
【００５９】
図１は、実施例３におけるバンド状構造体を観察したＴＥＭ写真である。図の符号１、２で示した図の右斜め上から左下に向かって白く観察される領域は、主として炭素原子からなる六員環を主体とする原子層（例えば、グラフェン。）が積層される方向に、原子層が集合して形成された構造である。左斜め下の符号３で示した領域は黒ずんで観察され、白く観察される原子層の集合体１と、他の原子層の集合体２の間にスリット状に形成された空隙３であると考えられる。この構造は、図２に模式的に示すように、二組の原子層が集合して形成されたバンド状構造体１１、１２の間が拡大されて空隙が形成されたことを示している。比較例１から比較例５では、試料中にはバンド状構造体及びスリット状の空隙は観察されず、また、水素吸蔵能が低いことから、実施例で観測されるようなバンド状構造体及びスリット状の空隙が形成されていないと考えられる。
【００６０】
図３は、実施例１〜６及び比較例４〜７によって得られた試料の単位質量あたりの水素吸蔵能を示しており、水素吸蔵能を縦軸[重量％]、加熱処理温度[℃]を横軸としたときの関係を示したグラフである。図３より、加熱温度が３００[℃]〜５００[℃]の条件、特に４００[℃]で加熱した場合には水素吸蔵能が高く、図３及び表３の結果より、加熱しない場合や、加熱したとしても加熱温度が２００[℃]以下の場合には水素吸蔵能が極端に減少することが分かった。更に、加熱温度が６００[℃]の場合にも水素吸蔵能が極端に減少することが分かった。その理由として、加熱処理を行わない場合や、加熱したとしても加熱温度が２００[℃]以下の場合には、水素吸着力が強いと考えられるバンド状構造体及びスリット状の空隙が形成されないため、結果として高い水素吸蔵能が得られないと考えられる。また、加熱温度が６００[℃]を越えるような条件では、黒鉛化が進行するため、高い水素吸蔵能が得られないと考えられる。黒鉛はグラフェンの層間距離が狭いことから、グラフェン層間に水素を保持することができず、黒鉛の外表面にのみ水素を保持するため、水素吸蔵量をある一定量以上には増やせないと考えられている。
【００６１】
このように、図３の結果より、主として炭素原子からなる六員環を主体とする原子層が積層されて形成された黒鉛系炭素材料に対して、酸性異分子を挿入した後、窒素雰囲気中で３００[℃]以上かつ５００[℃]以下の条件で一回の加熱処理を施すことにより、試料中にバンド状構造体及びスリット状の空隙が形成されるため、複数回の処理を行うことなく単位質量あたり及び単位体積あたりの水素吸蔵能が大きく向上することが明らかとなった。
【００６２】
次に、図４は、実施例３、４及び実施例７〜１０によって得られた試料の単位質量あたりの水素吸蔵能を示しており、水素吸蔵能を縦軸[重量％]、加熱処理時間[時間]を横軸としたときの関係を示したグラフである。図４より、加熱温度が４００[℃]に設定した場合には、加熱時間を短くした方がより高い水素吸蔵能を有する試料が得られることが分かった。その理由として、長時間加熱すると黒鉛化が進み、多くのグラフェン層間が安定な層間距離となるため高い水素吸蔵能が得られないが、加熱時間を短時間に設定した場合には、グラフェンの面水平方向の結晶成長があまり進行せず、グラフェンが完全な平面構造とならないため、グラフェン層間が安定せずにグラフェン層間に水素を吸着させることができるようになると考えられる。
【００６３】
このように、図４の結果より、主として炭素原子からなる六員環を主体とする原子層が積層されて形成された黒鉛系炭素材料に対して、酸性異分子を挿入した後、窒素雰囲気中で４００[℃]１[時間]以下という短時間の加熱条件を施すことにより、複数回の処理を行うことなく、短時間の処理で単位質量あたり及び単位体積あたりの水素吸蔵能が更に向上することが明らかとなった。
【００６４】
以上の結果より、本発明の請求の範囲外にある試料に較べて、原子層間を著しく拡大することがなく、水素吸蔵材料の単位質量あたり及び単位体積あたりの水素吸蔵能が高い水素吸蔵材料を簡便な手法で確実に製造することが可能となり、更にはコストを下げることが可能となった。
【００６５】
なお、黒鉛系炭素材料は、炭素原子の他に、窒素原子や酸素原子などの他の原子が含まれていても良い。
【００６６】
（水素吸蔵体及び水素貯蔵装置）
図５は、本発明に係る車載用の水素吸蔵体及び水素貯蔵装置の実施形態を示している。この水素貯蔵装置２０は、上記した実施例１〜１０のいずれかに示された水素吸蔵材料を加圧成型により固形化あるいは薄膜化して形成した水素吸蔵体２１を、水素流出口２２を設けた耐圧容器２３の内部に封入した構成である。このような水素貯蔵装置２０は、車両に搭載して燃料電池システムあるいは水素エンジンシステムに組み込んで用いることができる。容器の形状は単純な閉空間を有する形状のほかに、内部にリブや柱を設けたものであっても良い。また、容器の素材もアルミ、ステンレス、カーボン構造材料等、水素の吸蔵放出に耐えうる強度と化学的安定性を有する素材の中から選び出すことが可能である。また容器内部に熱交換装置を配置することにより、水素の吸蔵放出の速度・効率に寄与することが可能となる。このような構成にすることで、水素貯蔵装置を小型化かつ軽量化することが可能となり、車両設置時には、設置のための省スペース化、車両重量軽減が可能となる。なお、この水素吸蔵体の加圧成型は、耐圧タンク内に水素吸蔵体を充填する前でも良いし、充填しながら同時に行っても良い。
【００６７】
（水素貯蔵装置の製造方法）
次に、本発明に関わる水素貯蔵装置の製造方法の実施の形態について説明する。この水素貯蔵装置の製造方法は、上記の水素吸蔵体の性能を損ねることなく車載可能な貯蔵装置にするという理由から、水素吸蔵体を加圧成型して耐圧タンク内に封入することを特徴とする。
【００６８】
この水素吸蔵体の加圧成型は、耐圧タンク内に水素吸蔵体を充填する前でも良いし、充填しながら同時に行っても良い。またこの加圧成型圧力は、４．９[ＭＰａ]以上かつ１９．６[ＭＰａ]の範囲で行うことが好ましく、より望ましくは４．９[ＭＰａ]以上かつ９．８[ＭＰａ]であることが水素吸蔵体の性能を損ねることなく車載可能な貯蔵装置にするのに有効である。
【００６９】
（実施例１１〜１６）
以下、本発明の実施の形態に係る水素貯蔵装置の実施例１１〜１６について説明する。これらの実施例は本発明に係る水素貯蔵装置の有効性を調べたものであり、水素吸蔵体を加圧成型する際の圧力を変化させた場合の例を示したものである。
【００７０】
＜試料の封入＞
前記実施例９に示す水素吸蔵材料を断面２[ｃｍ]×０．５[ｃｍ]の成型ダイス中に充填し、ハンドプレスを用いて０〜５８８００[Ｎ]の荷重をかけることにより圧縮成型した。その後、ごく軽い応力を負荷することにより粉砕し、ステンレス製耐圧タンク中に封入した。
【００７１】
＜水素貯蔵装置の評価＞
水素吸蔵能測定は実施例１〜１０と同様の手法で行った。
【００７２】
（実施例１１）
実施例１１は、実施例９に示す水素吸蔵材料を圧力４．９[ＭＰａ]で加圧成型した後、耐圧タンクに封入したものである。この水素吸蔵タンク中の水素吸蔵材料は０．８４[重量％]、７．１[ｍｇ／ｃｍ３]に達することが分かった。
【００７３】
（実施例１２）
実施例１２は、実施例９に示す水素吸蔵材料を圧力９．８[ＭＰａ]で加圧成型した後、耐圧タンクに封入したものである。この水素吸蔵タンク中の水素吸蔵材料は０．６８[重量％]、６．６[ｍｇ／ｃｍ３]に達することが分かった．
（実施例１３）
実施例１３は、実施例９に示す水素吸蔵材料を耐圧タンクに自然充填して封入したものである。この水素吸蔵タンク中の水素吸蔵材料は１．０３[重量％]、０．９[ｍｇ／ｃｍ３]になることが分かった。
【００７４】
（実施例１４）
実施例１４は、実施例９に示す水素吸蔵材料を圧力２９．４[ＭＰａ]で加圧成型した後、耐圧タンクに封入したものである。この水素吸蔵タンク中の水素吸蔵材料は０．３１[重量％]、３．４[ｍｇ／ｃｍ３]になることが分かった。
【００７５】
（実施例１５）
実施例１５は、実施例９に示す水素吸蔵材料を圧力９８[ＭＰａ]で加圧成型した後、耐圧タンクに封入したものである。この水素吸蔵タンク中の水素吸蔵材料は０．０８５[重量％]、１．０[ｍｇ／ｃｍ３]になることが分かった。
【００７６】
（実施例１６）
実施例１６は、実施例９に示す水素吸蔵材料を、圧力５８８[ＭＰａ]で加圧成型した後、耐圧タンクに封入したものである。この水素吸蔵タンク中の水素吸蔵材料は０．０２４[重量％]、０．４[ｍｇ／ｃｍ３]になることが分かった。
【００７７】
図６は、実施例１１〜１２及び比較例９〜１２によって得られた水素貯蔵装置における水素吸蔵体単位体積当たりの水素吸蔵能を示しており、水素吸蔵能を縦軸[ｍｇ／ｃｍ３]、加圧成型圧力[ＭＰａ]を横軸としたときの関係を示したグラフである。図６より、加圧成型圧力が４．９[ＭＰａ]〜１９．６[ＭＰａ]の条件で、特に４．９[ＭＰａ]の場合に水素吸蔵能が高く、それ以外の加圧成型圧力で成型した場合には水素吸蔵能が極端に低下することが分かった。その理由として、ある程度の加圧成型圧力は材料中の閉空間等の水素吸蔵能に寄与しない空間を除去するのに有効であるが、加圧成型圧力が４．９[ＭＰａ]を超えるような条件では、水素吸蔵能に寄与するスリット状空間を除去してしまうため、有効な手段となり難くなると考えられる。
【００７８】
このように、水素吸蔵体を加圧成型して耐圧タンク内に封入することにより、水素吸蔵体の水素吸蔵能を損ねることなく高い水素吸蔵能を維持したままの水素貯蔵装置にすることが可能となる。
【００７９】
（燃料電池車両）
図７は、本発明による水素貯蔵装置２０を搭載する水素燃料車両の実施の形態を示しており、図５に示すような水素貯蔵装置２０を水素燃料車両３０に設置搭載したものである。このとき、車両に設置搭載する水素貯蔵装置２０は一つ又は二つ以上の複数に分割してあっても良く、複数の水素貯蔵装置の形状はそれぞれ異なったものであっても良い。また、エンジンルームやトランクルーム内部、あるいはシート下のフロア部など車室内部の他に、ルーフ上部などの車室外に水素貯蔵装置２０を設置することも可能である。このような車両は車両重量が低減されて省燃費化を図ることができ、航続距離の長距離化が図れる等の効果が得られる。また、吸蔵システムの体積を低下させることができるため、車室内空間をより広く活用できるといった効果を得ることもできる。
【００８０】
以上、本実施の形態の形態について説明したが、上記の実施の形態の開示の一部をなす論述及び図面はこの発明を限定するものであると理解するべきではない。この開示から当業者には様々な代替実施の形態、実施例及び運用技術が明らかとなろう。
【図面の簡単な説明】
【００８１】
【図１】本発明に係る水素吸蔵材料の実施例における水素吸蔵材料の拡大図である。
【図２】本発明に係る水素吸蔵材料の実施例における水素吸蔵材料の模式図である。
【図３】本発明に係る水素吸蔵材料の水素吸蔵能を縦軸[重量％]、加熱処理温度[℃]を横軸としたときの関係を示すグラフである。
【図４】本発明に係る水素吸蔵材料の水素吸蔵能を縦軸[重量％]、加熱処理時間[時間]を横軸としたときの関係を示すグラフである。
【図５】本発明に係る水素貯蔵装置の実施の形態を示す断面図である。
【図６】本発明に係る水素吸蔵装置における、水素吸蔵体の水素吸蔵能を縦軸[ｍｇ／ｃｍ３]、加圧成型圧力[ＭＰａ]を横軸としたときの関係を示すグラフである。
【図７】本発明に係る燃料電池車両の実施の形態を示す側面図である。
【符号の説明】
【００８２】
１、２  バンド状構造体
３  スリット状空隙
１１、１２  バンド状構造体
１３  スリット状空隙
２０  水素貯蔵装置
２１  水素吸蔵体
２２  水素流出口
２３  耐圧容器
３０  水素燃料車両
【図１】
2005125304.tif 000007
【図２】
2005125304.tif 000008
【図３】
2005125304.tif 000009
【図４】
2005125304.tif 000010
【図５】
2005125304.tif 000011
【図６】
2005125304.tif 000012
【図７】
2005125304.tif 000013